【手続補正書】
【提出日】平成24年4月11日(2012.4.11)
【手続補正１】
【補正対象書類名】明細書
【補正対象項目名】０１０９
【補正方法】変更
【補正の内容】
【０１０９】
【表１０】
2011518920.tif 000001
本発明の実施態様の一部を以下の項目１−８に列記する。
［１］
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ）前記成分（ａ）と共重合可能な、架橋用モノマーと、
（ｃ）前記成分（ａ）及び前記成分（ｂ）のコポリマーと、を含む、部分重合体、
熱伝導性充填剤、並びに
２０ｎｍ以下の粒径を有する表面修飾ナノ粒子を含有する発泡助剤
を含む硬化性組成物の発泡硬化物である、感圧接着性発泡体であって、
前記硬化性組成物中に、前記成分（ｃ）を含有する架橋構造体が形成されている、感圧接着性発泡体。
［２］
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ１）２つ以上の反応性不飽和基を有する１つ以上のモノマーと、
（ｃ１）前記成分（ａ）及び前記成分（ｂ１）のコポリマーと、を含む部分重合体であって、前記成分（ｃ１）の量が、前記部分重合体の重量に基づいて２重量％〜１５重量％である、部分重合体、
前記部分重合体の１００重量部に基づいて、１００〜２５０重量部の量の熱伝導性充填剤、並びに
前記部分重合体の１００重量部に基づいて、０．１〜１．５重量部の量の、２０ｎｍ以下の粒径を有する表面修飾ナノ粒子を含有する発泡助剤
を含む硬化性組成物の発泡硬化物である、感圧接着性発泡体であって、
前記硬化性組成物中に形成された架橋構造は、前記成分（ａ）と前記成分（ｂ１）との架橋コポリマーであり、
前記感圧接着性発泡体の気泡含量が前記発泡体の全体積に基づいた体積パーセントにより表されるとき、（前記硬化性組成物の樹脂成分１００重量部に基づく前記発泡助剤の重量部）／（前記感圧接着性発泡体の気泡含量）の値は０．０２〜０．０５である、項目１に記載の感圧接着性発泡体。
［３］
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ２）カルボキシル基を有する１つ以上のモノマーと、
（ｃ２）前記成分（ａ）及び前記成分（ｂ２）のコポリマーと、を含む部分重合体であって、前記成分（ｃ２）の量が、前記部分重合体の重量に基づいて２重量％〜１５重量％である、部分重合体、
前記部分重合体の１００重量部に基づいて６０〜３００重量部の量の熱伝導性充填剤であって、前記熱伝導性充填剤が粒子表面上に塩基性基を有する金属水酸化物である、熱伝導性充填剤、並びに
前記部分重合体の１００重量部に基づいて０．１〜１．５重量部の量の、２０ｎｍ以下の粒径を有する表面修飾ナノ粒子を含有する発泡助剤
を含む硬化性組成物の発泡硬化物である、感圧接着性発泡体であって、
前記硬化性組成物中に形成された架橋構造は、前記成分（ｃ２）中の前記成分（ｂ２）及び前記熱伝導性充填剤を介して前記成分（ｃ２）が架橋されている架橋構造であり、
前記感圧接着性発泡体の気泡含量が前記発泡体の全体積に基づいた体積パーセントにより表されるとき、（前記硬化性組成物の樹脂成分１００重量部に基づく前記発泡助剤の重量部）／（前記感圧接着性発泡体の気泡含量）の値は０．０２〜０．０５である、項目１に記載の感圧接着性発泡体。
［４］
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ１）２つ以上の反応性不飽和基を有する１つ以上のモノマーと、
（ｂ２）カルボキシル基を有する１つ以上のモノマーと、
（ｃ３）前記成分（ａ）、前記成分（ｂ１）及び前記成分（ｂ２）のコポリマーと、を含む部分重合体であって、前記成分（ｃ３）の量が、前記部分重合体の重量に基づいて２重量％〜１５重量％である、部分重合体、
前記部分重合体の１００重量部に基づいて６０〜３００重量部の量の熱伝導性充填剤であって、前記熱伝導性充填剤が粒子表面上に塩基性基を有する金属水酸化物である、熱伝導性充填剤、並びに
前記部分重合体の１００重量部に基づいて０．１〜１．５重量部の量の、２０ｎｍ以下の粒径を有する表面修飾ナノ粒子を含有する発泡助剤
を含む硬化性組成物の発泡硬化物である、感圧接着性発泡体であって、
前記硬化性組成物中に形成された前記架橋構造が、前記成分（ａ）が前記成分（ｂ１）と共重合して架橋が形成されており、かつ前記成分（ｃ３）中の前記成分（ｂ２）及び前記熱伝導性充填剤を介して前記成分（ｃ３）が架橋されている、架橋構造であり、
前記感圧接着性発泡体の気泡含量が前記発泡体の全体積に基づいた体積パーセントにより表されるとき、（前記硬化性組成物の樹脂成分１００重量部に基づく前記発泡助剤の重量部）／（前記感圧接着性発泡体の気泡含量）の値は０．０２〜０．０５である、項目１に記載の感圧接着性発泡体。
［５］
前記感圧接着性発泡体の気泡含量が、前記発泡体の全体積に基づいて５体積％〜２５体積％である、項目２〜４のいずれか一項に記載の感圧接着性発泡体。
［６］
前記熱伝導性充填剤が水酸化アルミニウムである、項目２〜４のいずれか一項に記載の感圧接着性発泡体。
［７］
前記硬化性組成物が紫外線硬化性である、項目２〜４のいずれか一項に記載の感圧接着性発泡体。
［８］
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ）前記成分（ａ）と共重合可能な、架橋用モノマーと、
（ｃ）前記成分（ａ）及び前記成分（ｂ）のコポリマーと、を含む、部分重合体を調製すること、
前記部分重合体を熱伝導性充填剤と混合すること、
２０ｎｍ以下の粒径を有する表面修飾ナノ粒子を含有する発泡助剤を前記部分重合体に添加して、前記成分（ｃ）を含有する架橋構造が形成された硬化性組成物を得ること、
前記硬化性組成物を機械的に発泡させること、並びに
発泡した前記硬化性組成物の成形品を硬化すること
を含む、感圧接着性発泡体の製造方法。
【手続補正２】
【補正対象書類名】特許請求の範囲
【補正対象項目名】全文
【補正方法】変更
【補正の内容】
【特許請求の範囲】
【請求項１】
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ）前記（ａ）と共重合可能な、架橋用モノマーと、
（ｃ）前記（ａ）及び前記（ｂ）のコポリマーと、を含む、部分重合体、
熱伝導性充填剤、並びに
２０ｎｍ以下の粒径を有する表面修飾ナノ粒子を含有する発泡助剤
を含む硬化性組成物の発泡硬化物である、感圧接着性発泡体であって、
前記硬化性組成物中に、前記（ｃ）を含有する架橋構造体が形成されている、感圧接着性発泡体。
【請求項２】
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ１）２つ以上の反応性不飽和基を有する１つ以上のモノマーと、
（ｃ１）前記（ａ）及び前記（ｂ１）のコポリマーと、を含む部分重合体であって、前記（ｃ１）の量が、前記部分重合体の重量に基づいて２重量％〜１５重量％である、部分重合体、
前記部分重合体の１００重量部に基づいて、１００〜２５０重量部の量の熱伝導性充填剤、並びに
前記部分重合体の１００重量部に基づいて、０．１〜１．５重量部の量の、２０ｎｍ以下の粒径を有する表面修飾ナノ粒子を含有する発泡助剤
を含む硬化性組成物の発泡硬化物である、感圧接着性発泡体であって、
前記硬化性組成物中に形成された架橋構造は、前記（ａ）と前記（ｂ１）との架橋コポリマーであり、
前記感圧接着性発泡体の気泡含量が前記発泡体の全体積に基づいた体積パーセントにより表されるとき、（前記硬化性組成物の樹脂成分１００重量部に基づく前記発泡助剤の重量部）／（前記感圧接着性発泡体の気泡含量）の値は０．０２〜０．０５である、請求項１に記載の感圧接着性発泡体。
【請求項３】
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ２）カルボキシル基を有する１つ以上のモノマーと、
（ｃ２）前記（ａ）及び前記（ｂ２）のコポリマーと、を含む部分重合体であって、前記（ｃ２）の量が、前記部分重合体の重量に基づいて２重量％〜１５重量％である、部分重合体、
前記部分重合体の１００重量部に基づいて６０〜３００重量部の量の熱伝導性充填剤であって、前記熱伝導性充填剤が粒子表面上に塩基性基を有する金属水酸化物である、熱伝導性充填剤、並びに
前記部分重合体の１００重量部に基づいて０．１〜１．５重量部の量の、２０ｎｍ以下の粒径を有する表面修飾ナノ粒子を含有する発泡助剤
を含む硬化性組成物の発泡硬化物である、感圧接着性発泡体であって、
前記硬化性組成物中に形成された架橋構造は、前記（ｃ２）中の前記（ｂ２）及び前記熱伝導性充填剤を介して前記（ｃ２）が架橋されている架橋構造であり、
前記感圧接着性発泡体の気泡含量が前記発泡体の全体積に基づいた体積パーセントにより表されるとき、（前記硬化性組成物の樹脂成分１００重量部に基づく前記発泡助剤の重量部）／（前記感圧接着性発泡体の気泡含量）の値は０．０２〜０．０５である、請求項１に記載の感圧接着性発泡体。
【請求項４】
（ａ）１つの反応性不飽和基を有する、１つ以上のアルキル（メタ）アクリレートモノマーであって、アルキル基が１２以下の炭素原子を有するアルキル（メタ）アクリレートモノマーと、
（ｂ１）２つ以上の反応性不飽和基を有する１つ以上のモノマーと、
（ｂ２）カルボキシル基を有する１つ以上のモノマーと、
（ｃ３）前記（ａ）、前記（ｂ１）及び前記（ｂ２）のコポリマーと、を含む部分重合体であって、前記（ｃ３）の量が、前記部分重合体の重量に基づいて２重量％〜１５重量％である、部分重合体、
前記部分重合体の１００重量部に基づいて６０〜３００重量部の量の熱伝導性充填剤であって、前記熱伝導性充填剤が粒子表面上に塩基性基を有する金属水酸化物である、熱伝導性充填剤、並びに
前記部分重合体の１００重量部に基づいて０．１〜１．５重量部の量の、２０ｎｍ以下の粒径を有する表面修飾ナノ粒子を含有する発泡助剤
を含む硬化性組成物の発泡硬化物である、感圧接着性発泡体であって、
前記硬化性組成物中に形成された前記架橋構造が、前記（ａ）が前記（ｂ１）と共重合して架橋が形成されており、かつ前記（ｃ３）中の前記（ｂ２）及び前記熱伝導性充填剤を介して前記（ｃ３）が架橋されている、架橋構造であり、
前記感圧接着性発泡体の気泡含量が前記発泡体の全体積に基づいた体積パーセントにより表されるとき、（前記硬化性組成物の樹脂成分１００重量部に基づく前記発泡助剤の重量部）／（前記感圧接着性発泡体の気泡含量）の値は０．０２〜０．０５である、請求項１に記載の感圧接着性発泡体。